(57)【要約】【課題】  被覆体の表面乾燥性及び耐汚れ性に優れる土木建築材用被覆組成物、特に舗装材を提供する。【解決手段】  （Ａ）ビニルエステル樹脂、ビニルウレタン樹脂及び不飽和ポリエステル樹脂からなる群から選ばれる少なくとも１種の空乾性成分を含有する樹脂、（Ｂ）重合性単量体及び（Ｃ）メタクリル酸エステルを主成分とする数平均分子量が５，０００〜２００，０００の熱可塑性樹脂を必須成分とする土木建設材用被覆組成物、これに骨材（Ｄ）を含む舗装材及び舗装体に関する。【選択図】        なし【特許請求の範囲】
【請求項１】
ビニルエステル樹脂、ビニルウレタン樹脂及び不飽和ポリエステル樹脂からなる群から選ばれる少なくとも１種の樹脂（Ａ）、重合性単量体（Ｂ）及び数平均分子量が５，０００〜２００，０００の熱可塑性樹脂（Ｃ）を必須成分とする土木建築材用被覆組成物。
【請求項２】
前記数平均分子量が５，０００〜２００，０００の熱可塑性樹脂（Ｃ）が、メタクリル酸エステルを主成分とする重合体である請求項１記載の土木建築材用被覆組成物。
【請求項３】
前記樹脂（Ａ）が、空乾性成分を含有することを特徴とする請求項１又は２記載の土木建築材用被覆組成物。
【請求項４】
前記数平均分子量が５，０００〜２００，０００の熱可塑性樹脂（Ｃ）の含有率が、０．１〜５０重量％である請求項１〜３のいずれか１項に記載の土木建築材用被覆組成物。
【請求項５】
ビニルエステル樹脂、ビニルウレタン樹脂及び不飽和ポリエステル樹脂からなる群から選ばれる少なくとも１種の樹脂（Ａ）、重合性単量体（Ｂ）、数平均分子量が５，０００以上の熱可塑性樹脂（Ｃ）及び骨材（Ｄ）を必須成分とする舗装材。
【請求項６】
前記樹脂（Ａ）、重合性単量体（Ｂ）及び数平均分子量が５，０００〜２００，０００の熱可塑性樹脂（Ｃ）の合計１００重量部に対して、骨材（Ｄ）を１０〜９００重量部含有する請求項５記載の舗装材。
【請求項７】
請求項５又は６に記載された舗装材を舗装面に塗布し、硬化させてなる舗装体。
【発明の詳細な説明】
【技術分野】
【０００１】
本発明は、特に硬化時の表面硬化性及び耐汚れ性に優れた土木建築材用被覆構造体、特に舗装体を得ることのできる土木建築材用被覆組成物を提供するものである。
【背景技術】
【０００２】
従来、土木建築材用樹脂としては、エポキシ樹脂、ポリウレタン樹脂などが代表的に用いられているが、これらの樹脂はいずれも高粘度であり、溶剤に溶解した形で利用されている。これら溶剤型土木建築材用樹脂とは別に、不飽和ポリエステル樹脂、ビニルエステル樹脂を用いた土木建築材用樹脂は、併用されているモノマーが溶剤を兼ねており、塗膜は一般の溶剤型土木建築材用樹脂と異なり１００％固化型である。これらの樹脂は一般にラジカル重合によって硬化するが、土木建築材用被覆組成物として用いる場合、空気中の酸素がラジカル重合を阻害し、表面の乾燥性が悪く、汚れの残りやすい被覆材となるという欠点がある。これらを補うためにワックスの添加、あるいは空乾性能を有する樹脂を用いている（例えば特許文献１参照）のが現状である。
【０００３】
しかしながら、ワックスの添加は塗膜表面における空気遮断作用のため、空気乾燥性の向上に寄与する反面、硬化後も塗膜表面に存在し、塗膜の二次接着性及び外観などに影響を与えることが多い。また、空乾性能を有する成分のみを用いる場合、未硬化の低分子量成分が残存すると硬化後も汚れやすいという問題がある。
【特許文献１】特開平１１−２０９６２８号公報
【発明の開示】
【発明が解決しようとする課題】
【０００４】
本発明の目的は、表面乾燥性及び耐汚れ性に優れる土木建築材用被覆組成物、特に舗装材を提供することである。
【課題を解決するための手段】
【０００５】
本発明者らは、これらの課題について鋭意研究の結果、特定の数平均分子量を有する熱可塑性重合体を用いることにより、表面乾燥性及び耐汚れ性が向上することを発見することにより、本発明を完成するに至ったものである。
【０００６】
即ち、本発明は、（Ａ）ビニルエステル樹脂、ビニルウレタン樹脂及び不飽和ポリエステル樹脂からなる群から選ばれる少なくとも１種の樹脂、（Ｂ）重合性単量体及び（Ｃ）数平均分子量が５，０００〜２００，０００の熱可塑性樹脂を必須成分とする土木建設材用被覆組成物を提供するものである。また本発明は、（Ａ）ビニルエステル樹脂、ビニルウレタン樹脂及び不飽和ポリエステル樹脂からなる群から選ばれる少なくとも１種の樹脂、（Ｂ）重合性単量体、（Ｃ）数平均分子量が５，０００〜２００，０００の熱可塑性樹脂及び骨材を必須成分とする舗装材を提供するものである。さらに本発明は、前記舗装材を舗装面に塗布し、硬化させてなる舗装体を提供するものである。
【発明の効果】
【０００７】
本発明の土木建築材用被覆組成物及び舗装材は、表面乾燥性及び耐汚れ性に優れるので、舗装材等の土木建築材の用途に有用である。
【発明を実施するための最良の形態】
【０００８】
以下本発明をさらに詳細に説明する。
本発明に使用する樹脂（Ａ）は、ビニルエステル樹脂、ビニルウレタン樹脂及び不飽和ポリエステル樹脂のうち、少なくとも１種の樹脂である。
【０００９】
樹脂（Ａ）として用いるビニルエステル樹脂としては、例えばエポキシ樹脂と（メタ）アクリル酸との反応によって製造されるエポキシ（メタ）アクリレート樹脂、飽和あるいは不飽和ポリエステル樹脂の末端に（メタ）アクリル化合物を反応させたポリエステル（メタ）アクリレート樹脂、あるいは末端カルボキシル基を有するポリブタジエンとグリシジル（メタ）アクリレートとの反応によって製造されるポリブタジエンタイプのビニルエステル樹脂などが挙げられる。これらのビニルエステル樹脂は、耐食性及び機械的強度が優れるものである。
【００１０】
また樹脂（Ａ）として用いるエポキシ（メタ）アクリレート樹脂は、エポキシ樹脂と（メタ）アクリロリル基を有するカルボン酸とを反応させて得られるものであり、例えばビスフェノールタイプのエポキシ樹脂と（メタ）アクリロリル基を有するカルボン酸とを反応させたもの、ノボラックタイプのエポキシ樹脂と（メタ）アクリロリル基を有するカルボン酸とを反応させたものがある。
【００１１】
前記ビスフェノールタイプのエポキシ樹脂としては、例えばエピクロルヒドリンとビスフェノールＡ若しくはビスフェノールＦとの反応により得られる実質的に１分子中に２個以上のエポキシ基を有するグリシジルエーテル型のエポキシ樹脂、メチルエピクロルヒドリンとビスフェノールＡ若しくはビスフェノールＦとの反応により得られるジメチルグリシジルエーテル型のエポキシ樹脂、あるいはビスフェノールＡのアルキレンオキサイド付加物とエピクロルヒドリン若しくはメチルエピクロルヒドリンとから得られるエポキシ樹脂などが挙げられる。
【００１２】
また前記ノボラックタイプのエポキシ樹脂としては、例えばノボラック型フェノール樹脂又はノボラック型クレゾール樹脂とエピクロルヒドリン又はメチルエピクロルヒドリンとの反応により得られるエポキシ樹脂などが挙げられる。
【００１３】
また、前記の不飽和一塩基酸としては、例えばアクリル酸、メタクリル酸、桂皮酸、クロトン酸、モノメチルマレート、モノブテンマレート、ソルビン酸またはモノ（２−エチルヘキシル）マレート等が挙げられ、これらを単独又は２種以上を併用して用いられる。
【００１４】
さらに樹脂（Ａ）として用いられるポリエステル（メタ）アクリレート樹脂としては、飽和二塩基酸類と多価アルコール類との縮合反応で得られる飽和ポリエステルと（メタ）アクリレート化合物とから得られるものと、α、β−不飽和二塩基酸を含む二塩基酸類と多価アルコール類との縮合で得られる不飽和ポリエステルと（メタ）アクリレート化合物とから得られるものがある。
【００１５】
ここでいう飽和二塩基酸類とは、例えば、フタル酸、無水フタル酸、ハロゲン化無水フタル酸、イソフタル酸、テレフタル酸、テトラヒドロフタル酸、テトラヒドロ無水フタル酸、ヘキサヒドロフタル酸、ヘキサヒドロ無水フタル酸、ヘキサヒドロテレフタル酸、ヘキサヒドロイソフタル酸、コハク酸、マロン酸、グルタル酸、アジピン酸、セバシン酸、１，１２−ドデカンジカルボン酸、２，６−ナフタレンジカルボン酸、２，７−ナフタレンジカルボン酸、２，３−ナフタレンジカルボン酸、２，３−ナフタレンジカルボン酸無水物、４，４‘−ビフェニルジカルボン酸、またはこれらのジアルキルエステル等を挙げることができる。
【００１６】
また、多価アルコール類とは、例えば、エチレングリコール、ジエチレングリコール、トリエチレングリコール、ポリエチレングリコール、プロピレングリコール、ジプロピレングリコール、トリプロピレングリコール、ポリプロピレングリコール、２−メチル−１，３−プロパンジオール、１，３−ブタンジオール、ネオペンチルグリコール、水素化ビスフェノールＡ、１，４−ブタンジオール、１，６−ヘキサンジオール等を挙げることができる。
【００１７】
不飽和二塩基酸としては、マレイン酸、無水マレイン酸、フマル酸、イタコン酸、無水イタコン酸等を挙げることができる。
【００１８】
前記（メタ）アクリル化合物としては、不飽和グリシジル化合物、アクリル酸またはメタクリル酸の如き各種の不飽和一塩基酸、及びそのグリシジルエステル類等である。これらのうち、グリシジル（メタ）アクリレートが好ましい。
【００１９】
本発明に使用する樹脂（Ａ）として用いるビニルウレタン樹脂は、ポリオール類、イソシアネート類、および水酸基含有（メタ）アクリレート類と原料とするウレタン（メタ）アクリレートのオリゴマーである。
【００２０】
かかるウレタン（メタ）アクリレートは、前記ポリオール類と前記イソシアネート類とを反応させて、末端イソシアネート基含有プレポリマーを得、次いでこれに水酸基含有（メタ）アクリレート類を反応させて得ることができる。
【００２１】
前記ポリオール類としては、ポリエーテルポリオールおよびポリエステルポリオール等が挙げられる。かかるポリエーテルポリオールとしては、例えばポリオキシプロピレンジオール、ポリテトラメチレングリコールエーテル、ポリオキシエチレンジオール等が挙げられ、またポリエステルポリオールとしては、二塩基酸又はその酸無水物と多価アルコール類との重縮合物が挙げられる。
【００２２】
かかる二塩基酸又はその酸無水物としては、例えばフタル酸、無水フタル酸、イソフタル酸、テレフタル酸、ニトロフタル酸、テトラヒドロ無水フタル酸等が挙げられ、これらを単独または２種以上を併用して用いられる。
【００２３】
前記多価アルコール類としては、例えばエチレングリコール、プロピレングリコール、ジエチレングリコール、ジプロピレングリコール、１，３−ブタンジオール、１，４−ブタンジオール、２−メチルプロパンー１，３−ジオール、ネオペンチルグリコール、トリエチレングリコール、テトラエチレングリコール、１，５−ペンタンジオール、１，６−ヘキサンジオール等が挙げられ、これらを単独または２種以上を併用して用いられる。
【００２４】
次に前記イソシアネート類としては、例えば２，４−トリレンジイソシアネートおよびその異性体又は異性体の混合物、ジフェニルメタンジイソシアネート、ヘキサメチレンジイソシアネート、イソホロンジイソシアネート、キシリレンジイソシアネート、水添キシレンジイソシアネート、ジシクロヘキシルメタンジイソシアネート、トリジンジイソシアネート、ナフタリンジイソシアネート、トリフェニルメタントリイソシアネート等のポリイソシアネートが挙げられる。これらのポリイソシアネートのうち、ジイソシアネートが好ましい。これらを単独又は２種以上併用して用いることができる。
【００２５】
また前記した水酸基含有（メタ）アクリレート類としては、例えばヒドロキシエチル（メタ）アクリレート、ヒドロキシプロピル（メタ）アクリレート等が挙げられ、これらを単独または２種以上を併用して用いられる。
【００２６】
次に本発明に使用する樹脂（Ａ）として用いられる不飽和ポリエステル樹脂としては、特に限定されるものではなく、従来一般の土木建築材用被覆組成物に慣用されている公知の不飽和ポリエステル樹脂を用いることができる。公知の不飽和ポリエステル樹脂としては、例えばα，β−エチレン性不飽和二重結合を有するカルボン酸、又はα，β−エチレン性不飽和二重結合を有するカルボン酸とα，β−エチレン性不飽和二重結合を有さない飽和のカルボン酸と多価アルコール類との縮合反応により得られる不飽和ポリエステルが挙げられる。
【００２７】
かかるα，β―エチレン性不飽和二重結合を有するカルボン酸としては、例えばマレイン酸、無水マレイン酸、フマル酸、イタコン酸、シトラコン酸、クロルマレイン酸が挙げられ、飽和カルボン酸としては、例えばフタル酸、無水フタル酸、イソフタル酸、テレフタル酸、ニトロフタル酸、テトラヒドロ無水フタル酸、シュウ酸、マロン酸、コハク酸、アジピン酸、セバシン酸等が挙げられ、これらを単独または２種以上を併用して用いることができる。
【００２８】
多価アルコール類としては、前記した多価アルコールを用いることができる。
【００２９】
本発明に使用する空乾性を有する樹脂の空乾性とは、重合体中にある特定の官能基を導入することにより、酸素分子による硬化阻害を受けず、空気中でも速やかに硬化が進行することを言う。この目的で使用され得る樹脂としては、例えば、前記のビニルエステル、不飽和ポリエステル等に必須成分として空乾性基を導入したものが挙げられる。
【００３０】
上記空乾性基の例としては、アリル基をはじめとするアルケニル基、アルケニルエーテル基、およびジシクロペンタジエン基などが挙げられる。
【００３１】
空乾性基導入方法の例としては、以下の方法を挙げることができる。即ち、1)多価アルコール成分にアリルエーテル基を含有する化合物を併用する。2)多価アルコールと乾性油等の脂肪油とのエステル交換反応で得られるアルコリシス化合物をアルコール成分に併用する。3)二塩基酸成分に環状不飽和脂肪族多塩基酸及びその誘導体を含有する化合物を併用する。4)ジシクロペンタジエニル基を含有する化合物を併用する。
【００３２】
これらの1)〜4)のうち、1)のアリルエーテル基含有化合物としては公知のものがいずれも使用できるが、その代表的なものとしては、エチレングリコールモノアリルエーテル、ジエチレングリコールモノアリルエーテル、トリエチレングリコールモノアリルエーテル、ポリエチレングリコールモノアリルエーテル、プロピレングリコールモノアリルエーテル、ジプロピレングリコールモノアリルエーテル、トリプロピレングリコールモノアリルエーテル、ポリプロピレングリコールモノアリルエーテル、１，２−ブチレングリコールモノアリルエーテル、１，３−ブチレングリコールモノアリルエーテル、トリメチロールプロパンモノアリルエーテル、トリメチロールプロパンジアリルエーテル、グリセリンモノアリルエーテル、グリセリンジアリルエーテル、ペンタエリスリトールモノアリルエーテル、ペンタエリスリトールジアリルエーテル、ペンタエリスリトールトリアリルエーテル等の多価アルコール類のアリルエーテル化合物、アリルグリシジルエーテルなどの如きオキシラン環を有するアリルエーテル化合物が挙げられる。
【００３３】
上記2)で用いる乾性油とは、好ましくはヨウ素価１３０以上の油脂で、例えば、アマニ油、大豆油、綿実油、落花生油、やし油等がある。また、エステル交換反応で得られるアルコリシス化合物に用いる多価アルコールとしては、例えば、グリセリン、トリメチロールエタン、トリメチロールプロパン、トリスヒドロキシメチルアミノメタン等の３価アルコール、ペンタエリスリトール等の４価アルコールがある。
【００３４】
上記3)で用いる環状脂肪族不飽和多塩基酸およびその誘導体を含有する化合物としては、テトラヒドロ無水フタル酸、エンドメチレンテトラヒドロ無水フタル酸、メチルテトラヒドロ無水フタル酸、α−テルヒネン・無水マレイン酸付加物、トランス−ピペリレン・無水マレイン酸付加物等がある。
【００３５】
4)のジシクロペンタジエニル基を含有する化合物としては、ヒドロキシル化ジシクロペンタジエン等が代表的なものとして挙げられる。
【００３６】
本発明に使用する重合性単量体（Ｂ）としては、例えばスチレン、ヒドロキシエチルメタクリレート、（メタ）アクリル酸、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸シクロヘキシル、フェノキシエチルメタクリレート等の（メタ）アクリル酸誘導体が挙げられる。さらには必要に応じ、エチレングリコールジメタクリレート、ジエチレングリコールジメタクリレートなどの多官能重合性単量体を併用することもできる。
【００３７】
本発明に使用する熱可塑性樹脂（Ｃ）としては、例えばスチレン、塩化ビニル、酢酸ビニル、フマル酸エステル、（メタ）アクリル酸エステル類を重合せしめたものが挙げられ、これらを単独又は二種以上併用して用いられる。これらのうち、好ましくは（メタ）アクリル酸メチルを主成分として重合せしめたものが望ましい。
【００３８】
熱可塑性樹脂（Ｃ）の分子量は数平均分子量５，０００〜２００，０００であり、８，０００〜５０，０００が好ましい。５，０００未満の数平均分子量のものでは、十分な表面乾燥性と耐汚れ性を発揮できない。
【００３９】
本発明に使用する（Ａ）、（Ｂ）および（Ｃ）の割合は所望の用途によって変更可能であり、特に制限されるものではないが、作業性及び得られる効果から、（Ａ）：（Ｂ）は重量比で１０〜８０：９０〜２０が望ましく、さらに好ましくは４０〜７０：６０〜３０で使用される。また、（Ｃ）の割合は（Ａ）＋（Ｂ）の１００重量部に対して０．１重量部以上であり、好ましくは３重量部以上である。
【００４０】
本発明の舗装材は、（Ａ）ビニルエステル樹脂、ビニルウレタン樹脂、不飽和ポリエステル樹脂から選ばれる少なくとも１種の樹脂、（Ｂ）重合性単量体、（Ｃ）数平均分子量が５，０００〜２００，０００の熱可塑性樹脂及び（Ｄ）骨材を必須成分とするものである。
本発明に使用する骨材（Ｄ）は、例えば、珪砂、川砂、寒水石、大理石屑、砕石、水硬性ケイ酸塩材料、炭酸カルシウム粉、クレー、アルミナ粉、珪石粉、タルク、硫酸バリウム、シリカパウダー、ガラス粉、ガラスビーズ、マイカ、水酸化アルミニウム等が挙げられる。
【００４１】
骨材（Ｄ）の配合割合は（Ａ）＋（Ｂ）＋（Ｃ）の合計１００重量部に対して、１０〜９００重量部添加することができ、５０〜５００重量部用いることが好ましい。
【００４２】
本発明における成分（Ａ）（Ｂ）及び（Ｃ）を必須成分とする土木建築材用被覆組成物及び舗装材には必要に応じ、パラフィンワックス、分散剤、揺変剤、有機酸金属石鹸類、及び重合禁止剤を添加することができる。
【００４３】
本発明の土木建築材用被覆組成物及び舗装材を硬化させるためにラジカル硬化剤、光ラジカル開始剤、硬化促進剤を使用することができる。
【００４４】
ラジカル硬化剤としては、例えば有機過酸化物が挙げられる。具体的にはジアシルパーオキサイド系、パーオキシエステル系、ハイドロパーオキサイド系、ジアルキルパーオキサイド系、ケトンパーオキサイド系、パーオキシケタール系、アルキルパーエステル系、パーカーボネート系等公知公用のものが挙げられる。
【００４５】
光ラジカル開始剤は、光増感剤であり、具体的にはベンゾインアルキルエーテルのようなベンゾインエーテル系やベンゾフェノン等が挙げられる。
【００４６】
硬化促進剤としては、例えばナフテン酸コバルト、オクチル酸コバルト等の金属石鹸類やコバルトアセチルアセテートのような金属キレート類、アニリンやＮ，Ｎ−ジメチルアニリン等のＮ，Ｎ−置換アニリン類等が挙げられる。これらのうち、アニリン系、金属石鹸系硬化促進剤が好ましい。本発明においてはアミン系、金属石鹸系促進剤が好ましい。  硬化促進剤は２種以上の組み合わせで使用しても良い。また予め樹脂に添加しておいても良いし、使用時に添加しても良い。
【００４７】
硬化剤の添加量は、成分（Ａ）＋（Ｂ）＋（Ｃ）の被覆組成物の合計量１００重量部に対して０．１〜６重量部であることが好ましい。また硬化促進剤の添加量は、０．１〜５重量部使用する。
【００４８】
本発明の土木建築材用被覆組成物は、コンクリートやアスファルト等の被覆材料として用いられ、具体的には床材、コーキング材、舗装材、ライニング材、及び型枠用等、土木建築用に用いられる。
また本発明の舗装材は、コンクリートやアスファルト等の舗装、特にトップコート舗装として好ましく用いられる。
【００４９】
本発明の舗装体は、前記舗装材をコンクリートやアスファルト等の舗装面に塗布し、硬化させることにより得られる。塗装面に塗布する方法としては、舗装面にスプレーする方法、ゴムレーキ等で流し延べて均一に塗布する方法等がある。また塗布する際、アスファルトコンクリート舗装面には直に塗布することができるが、セメントコンクリート舗装や、鋼板上に塗布する場合はプライマー処理を行った上塗布することが好ましい。
【実施例】
【００５０】
以下本発明を実施例によって更に詳細に説明するが、本発明はこれらの実施例に限定されるものではない。また、文中「部」とあるのは、重量部を示すものである。
【００５１】
（実施例１）
ビニルエステル樹脂のメタクリル酸メチル溶液であるＨＴＰ−５０２Ｗ［大日本インキ化学工業(株)製］８０重量部に、予め数平均分子量が約１０，０００のポリメタクリル酸メチル３０％のメタクリル酸メチル溶液を２０重量部加え攪拌混合した。これに硬化剤としてベンゾイルパーオキサイドを１．５重量部加え十分に攪拌混合し、被覆組成物を得た。この被覆組成物について乾燥性と耐汚れ性の試験を行った。結果は表−１に示す。
【００５２】
（実施例２）
ビニルエステル樹脂としてＨＴＰ−５６３Ｗ［大日本インキ化学工業(株)製］を用いること以外は実施例１と同様に評価を行った。
【００５３】
（実施例３）
ウレタンアクリレート樹脂としてＶＵ−１８０［大日本インキ化学工業(株)製］を用いること以外は実施例１と同様に評価を行った。
【００５４】
（実施例４）
ビニルエステル樹脂として空乾成分を有しないＨＴＰ−５０６Ｗ［大日本インキ化学工業(株)製］を用いること以外は実施例１と同様に評価を行った。
【００５５】
（実施例５）
実施例２の被覆組成物１００重量部に対して７号珪砂を１００重量部添加して十分攪拌を行った後、５ｍｍ厚に塗布し硬化させたものについて同様に乾燥性と耐汚れ性を確認した。
【００５６】
（比較例１〜５）
前記実施例１〜５の被覆組成物のうち、ポリメタクリル酸メチルを除いた以外、前記実施例と同様の操作を行い硬化させたものについて、乾燥性と耐汚れ性を確認した。その結果を表−２に示す。
（比較例６）
前記実施例の被覆組成物の数平均分子量が１０，０００のポリメタクリル酸メチルを数平均分子量が４，０００のポリメタクリル酸メチルに代えた以外は実施例１と同様に操作を行い、評価を行った。
【００５７】
［乾燥性と耐汚れ性の試験及び評価］
実施例１で得られた混合物を０．５ｍｍアプリケーターにて、スレート板に塗布し、その塗膜の硬化時の指触乾燥性と耐汚れ性を確認した。
指触乾燥性については、硬化剤を投入してから２時間経過した後の塗膜を手で触ってべたつきの有無を確認した。べたつきが認められないものを「タックなし」、べたつきが認められるものを「タックあり」とした。
また、耐汚れ性については、塗膜にゴム片をこすりつけその際の汚れを５段階で評価した。汚れがつかないものを「５」、ほとんど汚れないものを「４」、汚れるが布で拭き取れるものを「３」、拭き取れずわずかに残るものを「２」、黒く汚れが残るものを「１」とした。 
【００５８】
【表１】
2005098022.tif 000002
【００５９】
【表２】
2005098022.tif 000003